(57)【特許請求の範囲】
【請求項１】
生分解性を有するフィルムまたは紙と、このフィルムまたは紙に印刷され、着色剤と乳酸基を８０モル％以上含むポリ乳酸セグメントとポリグリセリンセグメントから成る脂肪族ポリエステルで構成される生分解性樹脂を主たるバインダーとするインキでなる印刷層と、この印刷層を被覆して設けられ、熱による接着を防止するポリ乳酸セグメントとポリグリセリンセグメントとを有するポリ乳酸系樹脂と、有機溶剤可溶性多糖類もしくは多官能イソシアネートとの混合からなるオーバーコート層とを備えていることを特徴とする包装材料。
【請求項２】
生分解性を有するフィルムまたは紙と、このフィルムまたは紙に印刷され、着色剤と下記式（１）および／または（２）で表されるスルホン酸塩含有構造を分子鎖に含むポリヒドロキシ酸系ポリエステルで構成構成される生分解性樹脂を主たるバインダーとするインキでなる印刷層と、この印刷層を被覆して設けられ、熱による接着を防止する下記式（１）および／または（２）で表されるスルホン酸塩含有構造を分子鎖に含むポリヒドロキシ酸系ポリエステルと、有機溶剤可溶性多糖類もしくは多官能イソシアネートとの混合からなるオーバーコート層とを備えていることを特徴とする包装材料。
【化１】
0003992966.tif 000005
〔式（１）において、Ｘは炭素数２０以下のアルキル基、シクロアルキル基、アリール基、アリールアルキル基または、水素、水酸基、ニトロ基、アミノ基、アシル基、スルホン酸基、アルコキシル基およびハロゲンを示し、Ｍはリチウム、ナトリウム、カリウムまたは下記式（３）で表されるアミンを示す。また、ｍ１は０〜３の整数であり、ｍ２は１〜４の整数であって、ｍ１＋ｍ２は、１≦ｍ１＋ｍ２≦４の関係を満たす。また、ｎ１は１以上の整数を示す。〕
【化２】
0003992966.tif 000006
〔式（２）において、Ｒ1 は炭素数２０以下のアルキリデン基を示し、Ｍはリチウム、ナトリウム、カリウムまたは下記式（３）で表されるアミンを示す。〕
【化３】
0003992966.tif 000007
〔式（３）において、Ｒ2 、Ｒ3 、Ｒ4 およびＲ5 はそれぞれ独立に水素、アルキル基、フェニル基またはベンジル基を示す。〕
【請求項３】
上記請求項１または２のいずれかに記載の包装材料を用いた包装体であって、前記包装材料で包装される包装体。
【発明の詳細な説明】
【０００１】
【発明の属する技術分野】
本発明は、製品を包む包装材料に関するものであり、特にフィルムを溶断シールして袋状として包装する、あるいは紙やフィルムで折り畳んでまたはひねって包むヒートシール層を必要としない包装材料に関する。
【０００２】
【従来の技術】
従来、包装材料は、製品を包装する際に適用されるもので、例えばピロー包装用包装材料、三方シール袋や四方シール袋等自立性のない袋の包装材料、あるいはガゼット袋等自立性のある袋の包装材料などがあり、一般的には低密度ポリエチレン（ＬＤＰＥ）などでなるヒートシール剤が内面全体あるいは少なくともヒートシール部位に施されているものである。これに対し、このヒートシール剤を必要としない比較的簡易的な包装材料があり、その形態として、例えば２枚のフィルムで製品を包み、そのフィルムの四方を、あるいは１枚のフィルムで製品をくるみ、そのフィルムの三方を、ヒーターが組み込まれたシールバーで切断と同時にシールする「溶断シール包装」や、板ガム等製品を包んで折り畳む「折畳み包装」、あるいは菓子等を包みひねって個包装する「ひねり包装」がある。
【０００３】
【発明が解決しようとする課題】
しかしながら、上記従来の溶断シール包装あるいは折畳み包装やひねり包装に用いられる包装材料は、ポリエチレン、ポリプロピレン、ポリ塩化ビニルなどの材質で構成されているため、これを開封して包装材料を廃棄（焼却処理または埋立処分）すると、環境に係わる負荷が増大し、環境汚染を引き起こすおそれがあるという問題点があった。
【０００４】
本発明は、上記従来技術の問題点を解決するためになされたものであり、その課題とするところは、生分解性樹脂の廃棄容易性を生かして、開封後の廃棄に際し、環境に係わる負荷を軽減し、環境汚染を防止する包装材料を提供することにある。
【０００５】
【課題を解決するための手段】
本発明に於いて上記課題を達成するために、まず請求項１の発明では、生分解性を有するフィルムまたは紙と、このフィルムまたは紙に印刷され、着色剤と乳酸基を８０モル％以上含むポリ乳酸セグメントとポリグリセリンセグメントから成る脂肪族ポリエステルで構成される生分解性樹脂を主たるバインダーとするインキでなる印刷層と、この印刷層を被覆して設けられ、熱による接着を防止するポリ乳酸セグメントとポリグリセリンセグメントとを有するポリ乳酸系樹脂と、有機溶剤可溶性多糖類もしくは多官能イソシアネートとの混合からなるオーバーコート層とを備えていることを特徴とする包装材料としたものである。
【０００６】
上記請求項１の発明によれば、従来のポリエチレンやポリプロピレン、ポリ塩化ビニルなどのフィルムに代えて生分解性を有するフィルムまたは紙を基材として利用し、また、印刷インキ層の主たるバインダーとして着色剤と乳酸基を８０モル％以上含むポリ乳酸セグメントとポリグリセリンセグメントから成る脂肪族ポリエステルを利用しているため、開封後の廃棄に当たって、これらフィルムや印刷層が雑菌（分解性細菌）にさらされて分解され、廃棄物に係わる環境問題の負荷を低減し、環境汚染を防止する包装材料とすることができる。
また、着色剤と乳酸基を８０モル％以上含むポリ乳酸セグメントとポリグリセリンセグメントとから成る脂肪族ポリエステルを主たるバインダーとする印刷インキは、一般に、インキ適性（印刷適性）を確保するための種々の補助成分を含有している。そして、この補助成分のため、印刷後の包装材料を多数枚重ねて保管する場合に、これら絵柄層が隣接する包装材料に接着するブロッキングを生じ易い。また、溶断シール包装した際に、上記印刷層が内容物に転移して内容物を汚染することもある。
【０００７】
上記請求項１に係る発明においては、上記印刷層を被覆してオーバーコート層を設けているため、これら印刷層による包装材料や内容物へのブロッキングを防止して、長期の保管と移送とを容易にして、品質に対する信頼性の向上を図ることができる。
【００１３】
また、請求項２の発明では、生分解性を有するフィルムまたは紙と、このフィルムまたは紙に印刷され、着色剤と下記式（１）および／または（２）で表されるスルホン酸塩含有構造を分子鎖に含むポリヒドロキシ酸系ポリエステルで構成構成される生分解性樹脂を主たるバインダーとするインキでなる印刷層と、この印刷層を被覆して設けられ、熱による接着を防止する下記式（１）および／または（２）で表されるスルホン酸塩含有構造を分子鎖に含むポリヒドロキシ酸系ポリエステルと、有機溶剤可溶性多糖類もしくは多官能イソシアネートとの混合からなるオーバーコート層とを備えていることを特徴とする包装材料としたものである。
【化７】
0003992966.tif 000002
〔式（１）において、Ｘは炭素数２０以下のアルキル基、シクロアルキル基、アリール基、アリールアルキル基または、水素、水酸基、ニトロ基、アミノ基、アシル基、スルホン酸基、アルコキシル基およびハロゲンを示し、Ｍはリチウム、ナトリウム、カリウムまたは下記式（３）で表されるアミンを示す。また、ｍ１は０〜３の整数であり、ｍ２は１〜４の整数であって、ｍ１＋ｍ２は、１≦ｍ１＋ｍ２≦４の関係を満たす。また、ｎ１は１以上の整数を示す。〕
【化８】
0003992966.tif 000003
〔式（２）において、Ｒ1 は炭素数２０以下のアルキリデン基を示し、Ｍはリチウム、ナトリウム、カリウムまたは下記式（３）で表されるアミンを示す。〕
【化９】
0003992966.tif 000004
〔式（３）において、Ｒ2 、Ｒ3 、Ｒ4 およびＲ5 はそれぞれ独立に水素、アルキル基、フェニル基またはベンジル基を示す。〕
また、請求項３の発明では、上記請求項１または２のいずれかに記載の包装材料を用いた包装体であって、前記包装材料で包装される包装体としたものである。
【００１４】
上記請求項２の発明によれば、生分解性を有するフィルムあるいは紙の片面に設ける印刷インキ層の主たるバインダーとして、着色剤と上記式（１）および／または（２）で表されるスルホン酸塩含有構造を分子鎖に含むポリヒドロキシ酸系ポリエステルを使用しているため、開封後の廃棄に際し、これら印刷層を有するフィルムや紙等が印刷層とともに雑菌（分解性細菌）に曝されて分解され、廃棄物に係わる環境問題の負荷を低減し、よって環境汚染を防止する包装材料とすることができる。
【００１６】
また、上記請求項１の発明によれば、印刷層を被覆して熱による接着を防止するオーバーコート層として、ポリ乳酸セグメントとポリグリセリンセグメントとを有するポリ乳酸系樹脂と、有機溶剤可溶性多糖類もしくは多官能イソシアネートとの混合物を使用しているため、開封後の廃棄に際し、この印刷層とそれを被覆しているオーバーコート層を有するフィルムや紙等が、印刷層とオーバーコート層とともに雑菌（分解性細菌）に曝されて分解され、廃棄物に係わる環境問題の負荷を低減し、環境汚染を防止する包装材料とすることができる。
また、上記請求項１に係る発明の脂肪族ポリエステルを主たるバインダーとする印刷インキは、一般に、インキ適性（印刷適性）を確保するため種々の補助成分を含有している。そしてこの補助成分のため、印刷後の包装材料を多数枚重ねて保管する場合に、これら印刷層が隣接する包装材料に接着するブロッキングを生じ易い。また、内容物を溶断シール包装、折畳み包装やひねり包装した際に、上記印刷層が内容物に転移して内容物を汚染することもある。
【００１７】
従って、請求項１に係る発明においては、印刷層を被覆して、ポリ乳酸セグメントとポリグリセリンセグメントとを有するポリ乳酸系樹脂と、有機溶剤可溶性多糖類もしくは多官能イソシアネートの混合物から成るオーバーコート層を設けているため、これら印刷層による隣接する包装材料や内容物へのブロッキングを防止して、長期の保管と移送とを容易にして、品質に対する信頼性の向上を図ることができる。
【００１９】
また、上記請求項２の発明によれば、印刷層を被覆して熱による接着を防止するオーバーコート層として、上記式（１）および／または（２）で表されるスルホン酸塩含有構造を分子鎖に含むポリヒドロキシ酸系ポリエステルと、有機溶剤可溶性多糖類もしくは多官能イソシアネートとの混合物を使用しているため、開封後の廃棄に際し、その印刷層とそれを被覆しているオーバーコート層を有するフィルムや紙等が、印刷層とオーバーコート層とともに雑菌（分解性細菌）に曝されて分解され、廃棄物に係わる環境問題の負荷を低減し、環境汚染を防止する包装材料とすることができる。
また、上記請求項１に係わる発明の脂肪族ポリエステルもしくは請求項２に係る発明のスルホン酸塩含有構造を分子鎖に含むポリヒドロキシ酸系ポリエステル樹脂を主たるバインダーとする印刷インキは、一般に、インキ適性（印刷適性）を確保するため種々の補助成分を含有している。そしてこの補助成分のため、印刷後の包装材料を多数枚重ねて保管する場合に、これら印刷層が隣接する包装材料に接着するブロッキングを生じ易い。また、内容物を溶断シール包装や折畳み包装、ひねり包装した際に、上記印刷層が内容物に転移して内容物を汚染することもある。
【００２０】
従って、請求項２に係る発明においては、印刷層を被覆して、上記式（１）および／または（２）で表されるスルホン酸塩含有構造を分子鎖に含むポリヒドロキシ酸系ポリエステルと、有機溶剤可溶性多糖類もしくは多官能イソシアネートとの混合物から成るオーバーコート層を設けているため、これら印刷層による隣接する包装材料や内容物へのブロッキングを防止して、長期の保管と移送とを容易にして、品質に対する信頼性の向上を図ることができる。
【００２１】
【発明の実施の形態】
以下本発明の実施の形態を説明する。
本発明は、例えば図１の積層側断面図に示すように、生分解性を有するフィルムを基材（１０）とし、この基材（１０）の片面に、ポリ乳酸セグメントとポリグリセリンセグメントとから成る脂肪族ポリエステルを主たるバインダーとする印刷層（１６）を備え、その印刷層（１６）を被覆して熱による接着を防止し、ポリ乳酸セグメントとポリグリセリンセグメントとを有するポリ乳酸系樹脂と、有機溶剤可溶性多糖類の混合物からなるオーバーコート層（１４）を備えている包装材料（４）である。
【００２２】
上記本発明の包装材料（４）を用いて、例えば図２（ａ）の斜視図に示すように、２枚の包装材料（４）の間に製品（２）を挿入し、ヒーターが組み込まれたＬシールバーで、図２（ｂ）に示すように、この包装材料（４）の端部（４ａ）をシールカットして密封包装する溶断シール包装による包装体（１）とするものである。
【００２３】
あるいは、例えば図３（ａ）の斜視図に示すように、１枚の包装材料（４）で製品（２）をくるみ、図３（ｂ）に示すように、その包装材料（４）の両端部（４ａ）をひねって包むひねり包装による包装体（１）とするものである。
【００２４】
上記本発明に係る基材（１０）である生分解性を有するフィルムとしては任意のものが使用できるが、その製膜加工性、透明性、生分解性能などの理由から、ポリ乳酸系フィルムが好適に利用できる。なお、ポリ乳酸系フィルムは温度と湿度の双方が一定の条件以上で整った場合に加水分解を始める。さらに加水分解によって小さくなった分子を微生物が摂取することで分解が促進されるものである。
【００２５】
従って、ポリ乳酸フィルムは、通常の包装材料の保管条件では加水分解が開始されず、従って、この点からも製品工場に対して、安定した品質の包装材料を供給することができる。また、製品包装後も加水分解が開始されないため、店舗における製品販売の際にも品質の劣化がない。このため、長期間の流通過程に乗せられる製品の包装材料に適している。そして、このポリ乳酸フィルムは、包装材料を開封した後、コンポスト内に放置した場合に速やかに分解される。
【００２６】
このポリ乳酸フィルムとしては、例えば、ユニチカ（株）製テラマック、三菱樹脂（株）製エコロージュ、東セロ（株）製パルグリーンＬＣなどが挙げられる。これら市販のポリ乳酸フィルムは、図２（ｂ）に示す溶断シールが可能で、かつ図３（ｂ）に示すひねり包装、あるいは図示しないが折畳み包装に好適なフィルムである。
【００２７】
上記ポリ乳酸フィルムの厚みとしては、５〜１００μｍが好適である。好ましくは１０〜４０μｍで、特に折畳み包装やひねり包装には１０〜３０μｍ程度が好ましく、厚みが厚くなるにつれて折畳みやひねりがしにくくなる。
【００２８】
上記基材（１０）として、特に折畳み包装の場合は生分解性のある紙とすることもできる。この紙としては、坪量５０〜１００ｇ／ｍ2 の範囲の薄い上質紙、コート紙等が好適に用いられる。
【００２９】
次に、本発明に係わる印刷層（１６）としては、着色剤と、この着色剤を生分解性フィルム上に固定するバインダーとを主成分とし、これにインキ適性（印刷適性）を向上させる各種補助成分を添加した印刷インキから構成することができる。
上記着色剤としては、着色顔料または染料が利用できるが、その耐光性などの点から顔料が好適である。
【００３０】
上記印刷インキを構成するバインダーとして使用するポリ乳酸セグメントとポリグリセリンセグメントとから成る脂肪族ポリエステルとしては、ポリ乳酸セグメント中に乳酸残基を８０モル％以上含んでいるものが望ましく、また、Ｌ−乳酸残基とＤ−乳酸残基とをＬ／Ｄモル比が１〜９の範囲となるように含んでいることが望ましい。また、ポリグリセリンセグメントの重合度は３〜２０の範囲にあることが望ましい。また、上記脂肪族ポリエステルとしては、還元粘度が０．３〜１．０ｄｌ／ｇ、ガラス転移点が４０〜６０℃の範囲にあることが望ましい。
【００３１】
このような脂肪族ポリエステルは、乳酸の二量体であるラクチドに乳酸とポリグリセリンとを溶融混合し、公知の開環重合触媒を使用して加熱開環重合させたり、加熱と減圧により直接脱水重合させる方法などで得ることができる。また、高分子量ポリ乳酸や乳酸セグメントを製造した後、ウレタン基やエポキシ基などを利用して、ポリグリセリンセグメントを反応させて得ることもできる。乳酸としては、Ｌ―乳酸、Ｄ−乳酸、ＤＬ−乳酸などが使用できる。
【００３２】
さらにまた、バインダーとして使用する上記式（１）および／または（２）で表されるスルホン酸塩含有構造を分子鎖に含むポリヒドロキシ酸系ポリエステルとしては、例えば上記式（１）で表されるスルホン酸含有化合物とヒドロオキシ酸との共重合で得られ、例えば、乳酸の二量体であるラクチドと、上記スルホン酸含有化合物とを溶融混合し、公知の開環重合触媒、例えば、オクチル酸、アルミニウムアセチルアセトナート等を使用して加熱開環重合させる方法や加熱および減圧による直接脱水重縮合を行う方法等が挙げられる。
【００３３】
上記のようにして得られるポリヒドロキシ酸系ポリエステルとしては、ポリエステル中のスルホン酸塩の濃度が５〜１００当量／１０6 ｇであることが望ましく、またポリヒドロキシ酸系ポリエステルが乳酸系ポリエステルである場合には、乳酸系ポリエステル中に乳酸残基が８０モル％以上含まれていることが望ましい。
また、上記乳酸系ポリエステルがＬ−乳酸残基とＤ−乳酸残基とを含んでいる場合には、Ｌ−乳酸残基のモル数（Ｌ）とＤ−乳酸残基モル数（Ｄ）のモル比（Ｌ／Ｄ）が１〜９の範囲であることが望ましい。なお乳酸としては、Ｌ−乳酸、Ｄ−乳酸、ＤＬ−乳酸のいずれも用いることができる。
【００３４】
また、上記のようにして得られたポリヒドロキシ酸系ポリエステルの還元粘度は、０．３〜１．５ｄｌ／ｇの範囲であることが好ましく、またガラス転移点が３５〜６０℃の範囲であることが好ましい。
【００３５】
次に、印刷インキ中の上記各種補助成分としては、印刷層（１６）に耐摩擦性や滑り性を与えるワックス、印刷層（１６）に柔軟性を与え、また、インキの生分解性フィルム上への転移性を向上させる可塑剤や消泡剤、あるいは、顔料分散剤、粘度調整剤、皮膜調整剤、乾燥調整剤などがある。これら補助成分は印刷方式や条件に応じて、適切なものを適量添加すれば良い。
これら印刷インキは、例えば、グラビア印刷で印刷することができる。多色の印刷インキを重ね刷りすることによりカラーの印刷層（１６）を構成することも可能である。
【００３６】
また、図１に示すように、本発明に係るオーバーコート層（１４）は、印刷層（１６）による隣接する包装材料や製品とのブロッキングを防止するもので、この印刷層（１６）を被覆して設けられる。
このオーバーコート層（１４）に使用されるポリ乳酸系樹脂としては、ポリ乳酸セグメント中に乳酸残基を８０モル％以上含んでいるものが望ましく、また、Ｌ−乳酸残基とＤ−乳酸残基とをＬ／Ｄモル比が１〜９の範囲となるように含んでいることが望ましい。また、還元粘度が０．３〜１．０ｄｌ／ｇ、ガラス転移点が４０〜６０℃の範囲にあることが望ましい。
【００３７】
このようなポリ乳酸系樹脂は、乳酸の二量体であるラクチド及びポリグリセリン等の添加物を溶融混合し、加熱開環触媒の存在下で加熱開環重合させたり、加熱と減圧により直接脱水重合させる方法などで得ることができる。
【００３８】
また、オーバーコート層（１４）に使用される上記有機溶剤可溶性多糖類としては、ニトロセルロース、酢酸セルロース、エステル化デンプンなどが例示できる。
これらの混合比としては、ポリ乳酸系樹脂１００重量部に対し有機溶剤可溶性多糖類５〜４０重量部が好ましい。
【００３９】
また、オーバーコート層（１４）に使用される上記多官能イソシアネートとしは、ヘキサメチレンジイソシアネート、トリレンジイソシアネート（ＴＤＩ）、ジフェニルメタンジイソシアネート（ＭＤＩ）、水添ＴＤＩ、水添ＭＤＩ、などの２官能イソシアネートや、ヘキサメチレンジイソシアネート３量体などの３官能イソシアネート、などが挙げられる。
これらの混合比としては、ポリ乳酸系樹脂１００重量部に対し多官能イソシアネート０．５〜２０重量部が好ましい。
【００４０】
また、オーバーコート層（１４）に使用される上記式（１）および／または（２）で表されるスルホン酸塩含有構造を分子鎖に含むポリヒドロキシ酸系ポリエステルとしては、上記印刷層（１６）の項で述べたものと同様なので省略する。さらにこのポリヒドロキシ酸系ポリエステルと混合される有機溶剤可溶性多糖類および多官能イソシアネートについても、上記ポリ乳酸系樹脂との混合のものと同様なので省略する。
【００４１】
なお、上記オーバーコート層（１４）は、適切な有機溶剤に溶解または分散させて印刷または塗布することができる。有機溶剤としては、例えば、トルエン、メチルエチルケトン、酢酸エチル等が使用できる。
【００４２】
本発明に係る包装材料（４）は、例えば図２（ｂ）に示すように、製品（２）として食品用パックを包み、その端部（４ａ）を溶断シールする溶断シール包装に、あるいは図示しないが２枚の包装材料の三方を溶断シールしてごみ袋やレジ袋等とする溶断シール包装袋に、また図３（ｂ）に示すように、製品（２）として飴玉を包みひねって個包装するひねり包装用に、図示しないが板ガム等を包んで折り畳む折畳み包装用に利用するのに好適である。
【００４３】
次に、一事例により、本発明をさらに具体的に説明する。
図１に示すように、基材（１０）としての生分解性フィルムとして、ユニチカ（株）製ポリ乳酸フィルムを利用した。このポリ乳酸フィルムの融点は１７０℃であり、二軸延伸して厚みは２５μｍのフィルムとした。
【００４４】
次に、グラビア印刷を利用して、基材（１０）の裏面側（図面では上面）に、印刷層（１６）を形成した。この印刷層（１６）に適用したインキは、ポリ乳酸セグメントとポリグリセリンセグメントとから成る脂肪族ポリエステルから成るバインダー１００重量部に着色顔料１０重量部と有機溶剤として酢酸プロピル２００重量部を混合し、各種補助成分を添加してその印刷適性を調整したものである。
【００４５】
上記バインダーは、次の方法で合成したものである。すなわち、ＤＬラクチド１０００部、重合度が１０であるポリグリセリン１０部、開環重合触媒としてアルミニウムアセチルアセテート１重量部をフラスコに仕込み、窒素雰囲気中で１８０℃、３時間の条件で加熱溶融させることにより開環重合させ、残留ラクチドを減圧下留去させることにより、上記バインダーを製造した。
このバインダー中の乳酸残基は９９モル％、Ｌ−乳酸残基とＤ−乳酸残基とのＬ／Ｄモル比は１、還元粘度は０．４９ｄｌ／ｇ、ガラス転移点が４９℃であった。
【００４６】
次に、この印刷層（１６）を被覆してオーバーコート層（１４）を塗布した。このオーバーコート層（１４）はポリ乳酸セグメントと、ポリグリセリンセグメントとを有するポリ乳酸系樹脂１００重量部に対し、有機溶剤可溶性のニトロセルロース２０重量部を混合したもので、有機溶剤に溶解させ、グラビア印刷法により塗布した。
このポリ乳酸系樹脂は、次の方法で合成したものである。すなわち、ＤＬラクチド１０００重量部、重合度が１０であるポリグリセリン１０重量部、開環重合触媒としてアルミニウムアセチルアセテート１重量部をフラスコに仕込み、窒素雰囲気中で１８０℃、３時間の条件で加熱溶融させることにより開環重合させ、残留ラクチドを減圧下留去させることにより、上記バインダーを製造した。
このポリ乳酸系樹脂中の乳酸残基は９９モル％、Ｌ−乳酸残基とＤ−乳酸残基とをＬ／Ｄモル比は１、還元粘度は０．４９ｄｌ／ｇ、ガラス転移点は４９℃であった。
【００４７】
こうして得られた包装材料（４）を使用して、図２（ａ）および図２（ｂ）に示すように食品用パックを製品（２）とし、それに上記で得られた２枚の包装材料（４）の間に製品（２）を挿入し、その４つの端部（４ａ）をヒーターが組み込まれたＬシールバーでシールカット所謂溶断シールして製品（２）を密封包装し包装体（１）とした。
【００４８】
上記溶断シールは、１５０〜１７０℃、１９．６Ｎ／ｃｍ2 、１秒の条件で行った。そのシール強度は、２．４０Ｎ／１５ｍｍであった。
【００４９】
この包装体（１）の使用後、包装材料（４）を剥離して分別し、包装材料（４）の生分解性能を確認したところ、基材（１０）フィルム、印刷層（１６）、オーバーコート層（１４）のいずれも良好な生分解性能を示し、短期間のうちに分解するものであった。
【００５０】
【発明の効果】
本発明は以上の構成であるから、下記に示す如き効果がある。
即ち請求項１に係わる発明においては、従来の溶断シール包装に使用するポリエチレンやポリプロピレン、ポリ塩化ビニルなどのフィルムに代えて生分解性を有するフィルムまたは紙を基材として利用し、また、印刷層の主たるバインダーとして着色剤と乳酸残基８０モル％以上含むポリ乳酸セグメントとポリグリセリンセグメントとから成る脂肪族ポリエステルを利用しているため、開封後の廃棄に当たって、これらフィルムや印刷層が雑菌（分解性細菌）にさらされて分解され、廃棄物に係わる環境問題の負荷を低減し、環境汚染を防止する包装材料とすることができる。
【００５１】
また、上記請求項１に係る発明においては、上記印刷層を被覆してオーバーコート層を設けているため、これら印刷層による包装材料や内容物へのブロッキングを防止して、長期の保管と移送とを容易にして、品質に対する信頼性の向上を図ることができる。
【００５４】
また、請求項２に係わる発明においては、生分解性を有するフィルムの片面に設ける印刷インキ層の主たるバインダーとして着色剤と上記式（１）および／または（２）で表されるスルホン酸塩含有構造を分子鎖に含むポリヒドロキシ酸系ポリエステルを使用しているため、開封後の廃棄に際し、これら印刷層を有するフィルム等が印刷層とともに雑菌（分解性細菌）に曝されて分解され、廃棄物に係わる環境問題の負荷を低減し、環境汚染を防止する包装材料とすることができる。
【００５５】
また、請求項１に係わる発明においては、印刷層を被覆して熱による接着を防止するオーバーコート層として、ポリ乳酸セグメントとポリグリセリンセグメントとを有するポリ乳酸系樹脂と、有機溶剤可溶性多糖類もしくは多官能イソシアネートとの混合物を使用しているため、開封後の廃棄に際し、これら印刷層とそれを被覆しているオーバーコート層を有するフィルム等が印刷層とオーバーコート層ともに雑菌（分解性細菌）に曝されて分解され、廃棄物に係わる環境の負荷を低減し、より一層の環境汚染を防止する包装材料とすることができる。
【００５６】
さらにまた、上記請求項２に係わる発明においては、印刷層を被覆して熱による接着を防止するオーバーコート層として、上記式（１）および／または（２）で表されるスルホン酸塩含有構造を分子鎖に含むポリヒドロキシ酸系ポリエステルと、有機溶剤可溶性多糖類もしくは多官能イソシアネートとの混合物を使用しているため、開封後の廃棄に際し、その印刷層とそれを被覆しているオーバーコート層を有するフィルム等が、印刷層とオーバーコート層とともに雑菌（分解性細菌）に曝されて分解され、廃棄物に係わる環境の負荷を低減し、より一層の環境汚染を防止する包装材料とすることができる。
【００５７】
従って、上記請求項１または２に係る発明においては、印刷層を被覆して、ポリ乳酸セグメントとポリグリセリンセグメントとを有するポリ乳酸系樹脂と、有機溶剤可溶性多糖類もしくは多官能イソシアネートとの混合物、または上記式（１）および／または（２）で表されるスルホン酸塩含有構造を分子鎖に含むポリヒドロキシ酸系ポリエステルと、有機溶剤可溶性多糖類もしくは多官能イソシアネートとの混合物から成るオーバーコート層を設けているため、これら印刷層による隣接する包装材料や内容物へのブロッキングを防止して、長期の保管と移送とを容易にして、品質に対する信頼性の向上を図ることができる。
【００５８】
従って本発明は、製品を包んでその端部を溶断シールする包装体あるいは製品を包んで折り畳む折畳み包装体やひねるひねり包装体の如き用途において、優れた実用上の効果を発揮する。
【図面の簡単な説明】
【図１】本発明の包装材料の一実施の形態を側断面で表した説明図である。
【図２】本発明の包装材料を用いた包装体の一事例を示すもので、
（ａ）は、その包装材料に製品を挿入した斜視図であり、
（ｂ）は、包装材料で溶断シール包装された包装体の斜視図である。
【図３】本発明の包装材料を用いた包装体の他の一事例を示すもので、
（ａ）は、その包装材料に製品を載置した斜視図であり、
（ｂ）は、包装材料でひねり包装された包装体の斜視図である。
【符号の説明】
１‥‥包装体
２‥‥製品
４‥‥包装材料
４ａ‥‥包装材料の端部
１０‥‥基材
１４‥‥オーバーコート層
１６‥‥印刷層
【図１】
0003992966.tif 000008
【図２】
0003992966.tif 000009
【図３】
0003992966.tif 000010